(57)【特許請求の範囲】
【請求項１】
含水した吸水性ポリマーからなる粒を分散したゲル形成性液を用いて形成された、アルギン酸系水性ゲルからなる被覆ゲル層に含水した吸水性ポリマーからなる粒を配してなる、ゲル被覆種子において、前記ゲル形成性液中の、含水した吸水性ポリマーからなる粒の大きさが０．３ｍｍ以上であることを特徴とするゲル被覆種子。
【請求項２】
上記吸水性ポリマーがスターチ・ポリアクリレート系吸水性ポリマーであることを特徴とする請求項１に記載のゲル被覆種子。
【発明の詳細な説明】
【０００１】
【発明の属する技術分野】
本発明は、ゲル被覆種子に関する。
【０００２】
【従来の技術】
ゲル被覆種子技術は、種子の低出芽率を見越した、圃場への過剰量の播種、及び、出芽後の間引きと云う従来の労働集約農業を改善し、被覆ゲル層を構成する水分その他の成分により１粒の種から確実に苗を、延いては収穫を得ることができる全く画期的な技術であり、この確実さ故に、優秀でありながらも極めて高価なＦ1種子の利用を可能とし、結果として収量と品質の大幅な向上を達成することができる。このようなゲル被覆種子は、近隣アジア諸国から輸入されている高品位かつ安価な野菜・花卉によりその存続自体が大きく脅かされている現在の日本農業において、まさに福音とも云うべき技術である。
【０００３】
このようなゲル被覆種子は当初、被覆ゲル層をアルギン酸系水性ゲルからのみ構成していたが、アルギン酸系水性ゲルは比較的硬質で、内包される植物の芽や根の成長が困難になったり、あるいは、突出（被覆ゲル層から外部に芽や根がでること）ができず枯死する場合があるなど、苗立ちに問題があったため、被覆ゲル層内に吸水性ポリマーと水とからなる粒子を配するなどの対策がとられるようになってきた。
【０００４】
このようなアルギン酸系水性ゲルからなる被覆ゲル層に、含水した吸水性ポリマーからなる粒を配してなるゲル被覆種子は例えば次のように作製される。
アルギン酸ナトリウムを濃度が０．９重量％となるように、また粉状のスターチ・ポリアクリレート系吸水性ポリマー（デンプン−アクリル酸グラフト共重合体）を最終濃度が０．２重量％となるようそれぞれはかり取り、これらに水を加えてアルギン酸ナトリウムを充分に溶解させる。このとき吸水ポリマーは吸水して粒状になり、攪拌により分散する。この分散液（含水した吸水性ポリマーからなる粒を分散したゲル形成性液）を用いて、その液滴を中空管下端に形成し、この液滴中に中空管内部から種子を供給して液滴内に種子を導入するとともに、この液滴を１２〜１４重量％の濃度の塩化カルシウム水溶液（硬化液）中に滴下させて、水に対して不溶化された被覆ゲル層を有するゲル被覆種子が得られる。
【０００５】
しかしながら、このように得られる被覆ゲル層の強度が強く、よりよい苗立ちを達成することを目的に、種子の生育の抵抗となる被覆ゲル層内のアルギン酸による立体網目構造を弱くするために、その濃度を低下させたゲル被覆種子を試作した。
【０００６】
しかしこの際、被覆ゲル層の強度が低下し、機械播種等の取り扱いなどでホッパーを用いると、つぶれて変形してホッパーつまりが生じる、表層がブドウの皮がむけるように剥離して精密機械播種ができず、ゲル被覆種子本来の効果が得られないなど取扱性が悪くなる。
【０００７】
そのため、アルギン酸塩使用量を減らした状態で、充分な強度を付与する目的で、吸水性ポリマーの配合量を大幅に増やす対策を講じた。
この対策により、通常の使用では充分な強度を有する被覆ゲル層を形成することができたが、ゲル被覆種子の貯蔵の目的で被覆ゲル層の乾燥を行い、その後播種するために吸水させて被覆ゲル層の復元を計ると完全には復元せず、被覆ゲル層はスポンジ状となりその強度は著しく低いものとなり、取り扱いに耐えないものとなる。
【０００８】
【発明が解決しようとする課題】
本発明は、上記した従来の問題点を改善する、すなわち、製造直後も、貯蔵乾燥後の復元後も取り扱いに充分な強度を有しながら良好な苗立ち性を有するゲル被覆種子を提供することを目的とする。
【０００９】
【課題を解決するための手段】
本発明者等は上記課題を解決すべく、従来用いられてきたスターチ・ポリアクリレート系吸水性ポリマーについて着目し鋭意検討した結果、一旦吸水した後の吸水性ポリマーを乾燥し、再度吸水・復元させる場合において、カルシウムイオンに接触した吸水性ポリマーは吸水・復元が殆ど進行せず、そのためにゲル被覆種子の被覆ゲル層の吸水・復元時に、アルギン酸による三次元網目横造部分のみが復元して、結果としてスポンジ状となり、その結果被覆ゲル層として必要な強度が得られないことを見出して本発明に至った。
【００１０】
すなわち、本発明のゲル被覆種子は上記課題を解決するため、請求項１に記載の通り、含水した吸水性ポリマーからなる粒を分散したゲル形成性液を用いて形成された、アルギン酸系水性ゲルからなる被覆ゲル層に含水した吸水性ポリマーからなる粒を配してなる、ゲル被覆種子において、前記ゲル形成性液中の、含水した吸水性ポリマーからなる粒の大きさが０．３ｍｍ以上である構成を有する。
【００１１】
本発明に係るゲル被覆種子は、このような構成により、通常のゲル被覆種子の製造方法によれば、特開平５−５６７０７号公報などで提案されている従来のゲル被覆種子より吸水性ポリマーの配合量を増やした場合でも乾燥・貯蔵後に吸水させたときの復元が極めて良好であり、製造直後も、また、乾燥・貯蔵後の復元後も取り扱いに充分な強度を有し、良好な苗立ち性を有するゲル被覆種子が得られる。
【００１２】
【発明の実施の形態】
本発明のゲル被覆種子において、吸水性ポリマーとしては従来よりゲル被覆種子用に用いられてきた吸水性ポリマーを用いることができ、このようなものとして、ポリアクリル酸塩系、ポリビニルアルコール系、イソブチレン−マレイン酸系などの各種吸水性ポリマーが挙げられるが、特にスターチ・ポリアクリレート系吸水性ポリマーが吸水速度が速い、吸水倍率が高いなどの理由により好ましい。
【００１３】
ここでゲル形成性液中の、含水した吸水性ポリマーからなる粒の大きさが０．３ｍｍ以上とするためには、従来ゲル被覆種子に用いられてきた粉状の吸水性ポリマーの粒径よりも大きい粒径の吸水性ポリマーを用いることが必要である。
【００１４】
なお、例えば特開昭６３−３１３５０５号公報などに記載の装置を使うなどの通常のゲル被覆種子の製造方法によれば上記ゲル形成性液中の、含水した吸水性ポリマーからなる粒の大きさが０．３ｍｍ以上であれば充分に本発明の効果は得られるが、特に、含水した吸水性ポリマーからなる粒を有するゲル形成性液を長時間ゲル被覆層形成に用いることなく放置するなどの場合には、含水した吸水性ポリマーからなる粒の大きさを０．３ｍｍより大きくすることが望ましく、本来は作液後速やかに用いることが望ましい。
【００１５】
含水した吸水性ポリマーからなる粒の大きさが０．３ｍｍ以上とは、平均粒径が０．３ｍｍ以上であることを云うが、その大きさの分布はできるだけシャープであることが望ましい。
【００１６】
なお、このような吸水性ポリマーは通常、濃度が０．２重量％以上となるよう添加するが、苗立ちを良好とするために０．６重量％以上０．８重量％以下とすることが望ましい。本発明のゲル被覆種子においては後者のように吸水性ポリマーの量を増加させたときにもその被覆ゲル層の形成直後に良好な強度と取扱性を有することができ、かつ、乾燥貯蔵後の吸水によってその強度と取扱性を完全に復元することができる。
【００１７】
さらに、吸水性ポリマーの使用量を上記のように０．６重量％以上０．８重量％以下としたときには硬化液である塩化カルシウム水溶液の濃度の許容範囲が広がる。
【００１８】
ここで、従来のゲル被覆種子（アルギン酸系水性ゲルからなる被覆ゲル層に
含水した吸水性ポリマーからなる粒を配してなるゲル被覆種子も含む）の製造に用いられてきた塩化カルシウム水溶液の溶液濃度は厳密な管理が必要であった。
【００１９】
すなわち、塩化カルシウム濃度が１２重量％未満であると被覆ゲル層の強度が弱くなりすぎ、取扱性が著しく劣り、機械播種ができなくなるなどの問題が生じた。他方、塩化カルシウム濃度が１４重量％を越えると充分に復元できず、種子の発芽後に、被覆ゲル層を芽や根が成長することが困難になり、あるいは突出できなかったりする種子が激増する。このため塩化カルシウム水溶液中の塩化カルシウム濃度を１２〜１４重量％と云う狭い範囲で管理する必要があったが、ゲル被覆種子の製造数に従ってその濃度は徐々にではあるが低下する。さらに、水の蒸発などにより、その濃度は変動する。このように使用可能な範囲が非常に狭いため、溶液比重により管理する場合であっても、極めて厳密に行う必要があった。
【００２０】
しかし、上記のように、水性ゲル形成性溶液製造時の、粒形が０．３ｍｍより大きい吸水性ポリマーの使用量を０．６重量％以上０．８重量％以下としたときには、硬化液である塩化カルシウム水溶液中の塩化カルシウム濃度は１０重量％以上２０重量％以下の範囲であれば良好な硬度の被覆ゲル層が得られ、このように、特に高濃度側に範囲が広くなり、結果として濃度管理が非常に容易となり、延いては品質管理が容易になる。
【００２１】
アルギン酸ナトリウムは含水した吸水性ポリマーからなる粒を分散したゲル形成性液中の濃度が通常０．９〜１．３重量％となるように用いる。
しかし、上記のように含水した吸水性ポリマーからなる粒の大きさが０．３ｍｍ以上となる吸水性ポリマーの使用量を０．６重量％以上０．８重量％以下としたときには、その使用量を減らして０．５重量％以上０．６重量％以下の範囲とすることが可能であり、このとき、得られるゲル被覆種子はより高い苗立ち性を有しながら、その被覆ゲル層の形成直後、及び、乾燥貯蔵後の吸水復元後のいずれであっても良好な強度と取扱性を併せ持つことができる。
【００２２】
本発明のゲル被覆種子は含水した吸水性ポリマーからなる粒を分散したゲル形成性液の含水した吸水性ポリマーからなる粒の粒径が異なる他は従来技術に係るゲル被覆種子と同様に作製することができる。
【００２３】
作製されたゲル被覆種子は必要な時に必要な場所に播種できるよう、乾燥させることにより長期間保存可能とすることができる。
乾燥は種子に悪影響を及ぼさないよう比較的低い乾燥温度、望ましくは常温で行うが、乾燥に長時間かかるとゲル被覆種子内の種子が発芽してしまう。そのために、通風状態にして乾燥時間を短縮することが望ましい。このように乾燥されたゲル被覆種子は、常温あるいは冷蔵して保管する。
【００２４】
播種前にゲル被覆種子を水に浸漬するなどの手段により、被覆ゲル層を復元させる。このとき温度や被覆ゲル層の厚さによって異なるが、通常３〜１６時間程度で復元する。
【００２５】
なお、復元は原則的に直径のばらつきがなく、それぞれが球形に戻れば良い。
このとき、乾燥前のゲル被覆種子の直径１００に対して、通常７０〜１７０程度の範囲の球形に復元し、かつ、ゲル被覆種子間で大きさのばらつきが小さければ、播種機の目皿を交換することにより機械播種に対応できる。なお、一般に、復元したゲル被覆種子の直径が小さすぎる場合には被覆ゲル層が堅くなって突出できず、大きすぎる場合には柔らかくて必要な強度がなく、ホッパーなどの取り扱いができなくなる。
【００２６】
【実施例】
以下に本発明のゲル被覆種子について比較例及び実施例を示して具体的に説明する。
【００２７】
（比較例１）
アルギン酸ナトリウム及び粉状のスターチ・ポリアクリレート系吸水性ポリマー（「吸水ポリマーＡ」と云う。）をそれぞれ液中濃度が０．９重量％及び０．２重量％となるようにはかり取り、水を添加し充分に攪拌した。この含水した吸水性ポリマーからなる粒を分散したゲル形成性液中に分散している含水した吸水ポリマー粒を顕微鏡で観察したところ、その直径は０．２ｍｍ以下０．１ｍｍ以上で平均は０．１５ｍｍであった。
【００２８】
この分散液を用いて、その液滴を中空管下端に形成し、この液滴中に中空管内部からネギ種子を供給して液滴内に種子を導入するとともに、この液滴をそれぞれ１０重量％、１２重量％、１４重量％あるいは１６重量％の濃度の塩化カルシウム水溶液（硬化液）中に滴下させて、それぞれアルギン酸系水性ゲルからなる被覆ゲル層に含水した吸水性ポリマーからなる粒を配してなるゲル被覆種子（硬化液濃度４種類に対してそれぞれ１８９個ずつ）を得た。なお、これら得られたゲル被覆種子の大きさは直径がおよそ１ｃｍの略球形である（以下同じ）。
【００２９】
これらゲル被覆種子の内、１０重量％の硬化液を用いたものは明らかに被覆ゲル層が柔らかく、ホッパによる取り扱いに適用できないものであった。一方、１６重量％の硬化液を用いたゲル被覆種子の被覆ゲル層は固すぎて、播種を行っても突出しないことが完全に予想されたため、これら１０重量％あるいは１６重量％の濃度の硬化液を用いた種子については以降の検討を行わなかった。
【００３０】
上記ゲル被覆種子の内、硬化液濃度を１２重量％または１４重量％として作製したものについて、一旦通風乾燥し、その後室温の水に７時間浸漬して被覆ゲル層を復元させた。
【００３１】
このときの復元は、ゲル被覆層の乾燥前重量を１００としたときに１２０以上１４８以下であり、直径が最大で１割程度増えただけ、外観上も完全な球状への復元であり、表面の剥離、亀裂等もなく、またばらつきもない、満足できるものであった（以下、同レベルの復元を「満足できる」と評価する）。さらに破断応力を調べた結果、ホッパ等での取り扱い、あるいは、播種後の突出にも充分対応できるものと考えられたので、さらに、それらの苗立ち率を調べた。
【００３２】
（比較例２）
苗立ち率を向上させるため上記比較例１の条件より吸水ポリマーＡの配合を多くした。すなわちアルギン酸ナトリウム及び粉状のスターチ・ポリアクリレート系吸水性ポリマーＡをそれぞれ液中濃度が０．９重量％及び０．８重量％となるようにはかり取り、水を添加し充分に攪拌した。このとき液中に分散している含水した吸水ポリマー粒を観察したところ、その直径は０．２ｍｍ以下０．１ｍｍ以上で平均は０．１５ｍｍであった。
【００３３】
この分散液を用いて、比較例１同様に、１０重量％、１２重量％、１４重量％あるいは１６重量％の濃度の塩化カルシウム水溶液（硬化液）を用いて４種各１８９個のゲル被覆種子（硬化液濃度４種類に対してそれぞれ１８９個ずつ）を得た。
【００３４】
これらゲル被覆種子の内、比較例１同様１０重量％あるいは１６重量％の硬化液を用いたものは明らかに使用不適なものであったので以降の検討を行わなかった。
【００３５】
残りの、硬化液濃度を１２重量％または１４重量％として作製したものについては、一旦通風乾燥し、その後室温の水に７時間浸漬して被覆ゲル層を復元させた。しかし、復元した被覆ゲル層はスポンジ状でホッパや自動播種機等での取り扱いに充分な強度が得られず、以降の検討を行わなかった。
【００３６】
（実施例１）
上記比較例１同様に、ただし、粉状のスターチ・ポリアクリレート系吸水性ポリマーをより粒径の大きいもの（「吸水性ポリマーＢ」とも云う）に代えて、アルギン酸系水性ゲルからなる被覆ゲル層に含水した吸水性ポリマーからなる粒を配してなるゲル被覆種子を得た。なお、含水した吸水性ポリマーからなる粒を分散したゲル形成性液中の吸水ポリマー粒の直径は０．４ｍｍ以下０．３ｍｍ以上で平均は０．３２ｍｍであった。
【００３７】
このとき、硬化液の濃度が１０、１２、１４あるいは１６重量％のいずれであっても充分な取扱性を有する被覆ゲル層が得られ、また、これら全てで突出可能であると考えられたので、さらに塩化カルシウム水溶液の濃度を８重量％、及び、２０重量％として、同様にゲル被覆種子を作製した。その結果８重量％の硬化液を用いた場合にはそのゲル被覆種子の取扱性が劣ったため以降の検討は行わなかったが、２０重量％の硬化液を用いたゲル被覆種子の被覆ゲル層については若干硬いとも思われたが、充分使用可能なものと考えられ、上記のゲル被覆種子同様に一旦乾燥させた後さらに吸水復元させたところ充分なレベルの復元であったので、さらに、それらの苗立ち率を調べた。
【００３８】
（実施例２）
上記比較例２同様に、ただし吸水性ポリマーＢを用いてアルギン酸系水性ゲルからなる被覆ゲル層に含水した吸水性ポリマーからなる粒を配してなるゲル被覆種子を、ただし、硬化液の濃度を８、１０、１２、１４、１６あるいは２０重量％として、６種各１８９個ずつ得た（なお、含水した吸水性ポリマーからなる粒の直律は０．４ｍｍ以下０．３ｍｍ以上で平均は０．３３ｍｍであった）。これら得られたゲル被覆種子の内、取扱性が明らかに劣った８重量％の硬化液を用いたもの以外のゲル被覆種子について、上記のゲル被覆種子同様に一旦乾燥させた後さらに吸水復元させたところ充分に満足できるレベルで復元したので、さらにそれらの苗立ち率を調べた。
【００３９】
（実施例３及び比較例３）
上記実施例２同様に、ただし、アルギン酸ナトリウムの使用濃度を０．５重量％としポリマーの使用濃度は実施例２と同様にして得た分散液を用いてを用いてアルギン酸系水性ゲルからなる被覆ゲル層に含水した吸水性ポリマーからなる粒を配してなるゲル被覆種子を、ただし、硬化液の濃度を８、１０、１２、１４、１６あるいは２０重量％として、６種各１８９個ずつ得た（このとき含水した吸水性ポリマーからなる粒を分散したゲル形成性液中の吸水ポリマー粒の直経は０．４ｍｍ以下０．３ｍｍ以上で平均は０．３２ｍｍであった。）。
【００４０】
これら得られたゲル被覆種子のうち、取扱性が明らかに劣った８重量％の硬化液を用いたもの以外のゲル被覆種子について、上記のゲル被覆種子同様に一旦乾燥させた後さらに吸水復元させたところ充分に満足できるレベルで復元したので、さらに、それらの苗立ち率を調べた（実施例３）。
【００４１】
一方、アルギン酸ナトリウムの使用濃度を０．５重量％としポリマーＡの分散液中の濃度は比較例２と同様にして得た分散液を用いてゲル被覆種子の作製を試みたが、８〜２０重量％の硬化液濃度ではいずれも取り扱い上に充分な硬度を有するゲル被覆種子が得られず、以下の検討を断念した（比較例３）。
【００４２】
（苗立ち率の調査）
上記で得られたアルギン酸系水性ゲルからなる被覆ゲル層に、含水した吸水性ポリマーからなる粒を配してなるゲル被覆種子（ネギ種子）についてその苗立ち率を調べた。
【００４３】
すなわち、圃場に播種したゲル被覆種子が発芽し、突出し、さらに圃場土中から出芽し、その第一葉が完全に展開した、欠陥のない植物体となった状態を「苗立ち」したと云い、全播種数に対する「苗立ち」の割合（％）を「苗立ち率」とした。
【００４４】
【表１】
0004542728.tif 000002
【００４５】
上記実施例及び比較例から、本発明のゲル被覆種子によれば、吸水性ポリマーの配合量を多くした場合であっても、乾燥・貯蔵後の被覆ゲル層の完全な復元が可能であり、かつ、そのときアルギン酸濃度を低下させて苗立ち率を著しく向上させることが可能となることが判る。また、生産管理上非常に有利であることに、従来技術では非常に厳密な管理が必要であった硬化液の濃度の許容範囲が広いことも判る。
【００４６】
【発明の効果】
本発明のゲル被覆種子は、含水した吸水性ポリマーからなる粒を分散したゲル形成性液を用いて形成された、アルギン酸系水性ゲルからなる被覆ゲル層に含水した吸水性ポリマーからなる粒を配してなる、ゲル被覆種子において、前記ゲル形成性液中の、含水した吸水性ポリマーからなる粒の大きさが０．３ｍｍ以上である構成を有し、このことにより、吸水性ポリマーの配合量を多くした場合であっても、乾燥・貯蔵後の被覆ゲル層の満足できるレベルヘの復元が可能であり、
ゲル被覆種子ならでは精密機械播種が可能となる。さらに、そのときアルギン酸濃度を低下させて苗立ち率を著しく向上させることが可能となり、また、従来技術では非常に厳密な管理が必要であった硬化液の濃度の許容範囲が広い優れたゲル被覆種子である。